(57)【要約】【課題】半導体装置の製造工程において、フッ素、ＨＦまたは低分子のフルオロカーボン類の脱離が少なく、上に積層する膜との密着性が優れた絶縁膜の形成方法、およびその形成方法を用いて形成された半導体装置を提供する。【解決手段】基板上にフルオロカーボン膜を形成する工程、ならびに、その表面と、水およびＨｅ、Ｎｅ、ＡｒまたはＸｅなどの不活性ガスからなる混合ガスのプラズマとを接触させる工程を有する絶縁膜の形成方法。【選択図】なし【特許請求の範囲】
【請求項１】
基板上にフルオロカーボン膜を形成する工程１と、
前記フルオロカーボン膜の表面と、水および不活性ガスからなる混合ガスのプラズマとを接触させる工程２を有することを特徴とする絶縁膜の形成方法。
【請求項２】
前記不活性ガスが、Ｈｅ、Ｎｅ、ＡｒおよびＸｅからなる群より選ばれた少なくとも一種の希ガスであることを特徴とする請求項１記載の絶縁膜の形成方法。
【請求項３】
請求項１または２記載の絶縁膜の形成方法により形成された絶縁膜を有することを特徴とする半導体装置。
【発明の詳細な説明】
【技術分野】
【０００１】
本発明は、絶縁膜の形成方法およびこれを用いた半導体装置に関し、さらに詳しくは、半導体装置の製造工程において、上に積層する膜との密着性が優れた絶縁膜の形成方法、および該形成方法を用いて形成された半導体装置に関する。
【背景技術】
【０００２】
ＩＣやＬＳＩ等の半導体装置の製造工程においては、半導体装置の高集積化、多層化および微細化のために、従来のＳｉＯ２膜（比誘電率４．１）よりも比誘電率が小さく、絶縁性能の良い層間絶縁膜を基板上に形成する技術が要求されている。例えば、特許文献１では、不飽和フッ素化炭素化合物であるオクタフルオロシクロペンテンからなるガスを用い、プラズマＣＶＤにより、基板上に比誘電率２.２のフルオロカーボン膜を層間絶縁膜として形成している。
【０００３】
また、特許文献２では、高い成膜レートでα−ＣＦ膜（フルオロカーボン膜）を形成する方法として、分子内に少なくとも一つの三重結合と、該三重結合に隣接した少なくとも一つの一重結合により結合されたＣＦ３基とを含む化合物をフッ化炭化水素として含む処理ガスを用いる方法を開示している。
【０００４】
しかしながら、上記特許文献１、２に記載のフルオロカーボン膜は、半導体装置の製造工程において、フッ素やＨＦが脱離したり、高温（例えば、４００℃）に加熱されることで、低分子のフルオロカーボン類が脱離したりする。この脱離成分により、該フルオロカーボン膜上に例えば絶縁膜層などの膜を積層した場合に、この２層間の密着性が著しく低下するという問題が発生していた。
【０００５】
【特許文献１】ＷＯ９９／２８９６３号公報
【特許文献２】特開２００６−１５９９２号公報
【発明の開示】
【発明が解決しようとする課題】
【０００６】
本発明は、上述した従来技術の問題点に鑑み、半導体装置の製造工程におけるフッ素、ＨＦまたは低分子のフルオロカーボン類の脱離が少ない絶縁膜の形成方法、およびこれを用いた半導体装置を提供することを目的とする。
【課題を解決するための手段】
【０００７】
本発明者らは、前記の目的を達成するために鋭意検討した結果、基板上にフルオロカーボン膜を形成した後、その表面と水および不活性ガスからなる混合ガスのプラズマとを接触させることにより、フッ素、ＨＦまたは低分子のフルオロカーボン類の脱離が少ない絶縁膜の形成することが可能であることを見出し、これらの知見に基づき本発明を完成するに到った。
【０００８】
かくして本発明の第一によれば、基板上にフルオロカーボン膜を形成する工程１と、前記フルオロカーボン膜の表面と、水および不活性ガスからなる混合ガスのプラズマとを接触させる工程２とを有する絶縁膜の形成方法が提供される。
【０００９】
前記不活性ガスが、Ｈｅ、Ｎｅ、ＡｒおよびＸｅからなる群より選ばれた少なくとも一種の希ガスであることが好ましい。
【００１０】
本発明の第二によれば、本発明の絶縁膜の形成方法により形成された絶縁膜を有する半導体装置が提供される。
【発明の効果】
【００１１】
本発明によれば半導体装置の製造工程におけるフッ素、ＨＦまたは低分子のフルオロカーボン類の脱離が少ない絶縁膜の形成方法が提供される。本発明で提供される絶縁膜の形成方法はＩＣやＬＳＩ等の半導体装置の製造に好適に使用できる。
【発明を実施するための最良の形態】
【００１２】
本発明の絶縁膜の形成方法は
基板上にフルオロカーボン膜を形成する工程１と、
前記フルオロカーボン膜の表面と、水および不活性ガスからなる混合ガスのプラズマとを接触させる工程２とを有する。
【００１３】
（工程１）
本発明において、工程１は基板上にフルオロカーボン膜を形成する工程である。
本発明に用いる基板は、半導体デバイス、ディスプレイデバイス、メディカルデバイスおよびオプティカルデバイスなどのデバイスの製造に用いる基板である。基板はシリコンウエハでも良いし、それに絶縁層、半導体層または導体層が１層または複数層、積層されたものでも良い。
【００１４】
フルオロカーボン膜を形成する方法としては、通常、化学気相成長法（以下、「ＣＶＤ」という。）が用いられる。具体的には、ヘキサフルオロ−１，３−ブタジエン、オクタフルオロシクロペンテン、ヘキサフルオロ−２−ブチン及びオクタフルオロ−２−ペンチンなどの不飽和フッ素化炭素化合物を原料ガスとして用い、プラズマ放電により不飽和フッ素化炭素化合物を活性化させて、イオン、ラジカルなどの活性種を発生させ、ＣＶＤ装置（チャンバー）内に設置した基板上にフルオロカーボン膜を形成させる方法が挙げられる。
【００１５】
フルオロカーボン膜が形成される機構は必ずしも明確ではないが、電離解離条件下において、重合、開環反応等さまざまな反応が複雑に関与しているものと考えられる。
なお、原料ガスとしては、生成する膜の絶縁性能の観点から、オクタフルオロシクロペンテン及びオクタフルオロ−２−ペンチンが好ましく、オクタフルオロ−２−ペンチンが特に好ましい。また、原料ガス中の水分含有量は、生成する膜の絶縁性能の観点から、９０体積ｐｐｍ以下が好ましく、５０体積ｐｐｍ以下がより好ましく、２０体積ｐｐｍ以下がさらに好ましく、１０体積ｐｐｍ以下が特に好ましい。
【００１６】
プラズマ発生条件は、例えば平行平板型ＣＶＤ装置を用いた場合、上部電極（シャワーヘッド）に印加する高周波電力１０Ｗ〜１０ｋＷ、基板温度０〜５００℃、反応室圧力０．１ｍＴｏｒｒ〜９８Ｔｏｒｒ（０．０１Ｐａ〜１３ｋＰａ）の条件が採用される。プラズマＣＶＤに用いる装置としては、平行平板型ＣＶＤ装置が一般的であるが、マイクロ波ＣＶＤ装置、ＥＣＲプラズマ−ＣＶＤ装置、誘導結合プラズマ（ＩＣＰ）ＣＶＤ装置、および高密度プラズマＣＶＤ（ヘリコン波式、高周波誘導式）を用いることもできる。
【００１７】
（工程２）
本発明において、工程２はフルオロカーボン膜の表面と、水および不活性ガスからなる混合ガスのプラズマとを接触させる工程である。工程２は工程１に引き続き、同じ装置（チャンバー）内で行っても良いし、別の装置（チャンバー）を用いてフルオロカーボン膜上に別の膜を成膜する場合などは、その装置（チャンバー）内で行っても良い。ただし、後者の場合、工程２を行う前にフルオロカーボン膜の表面を不活性ガス以外のもの（例えば、大気）に接触させてはならない。本発明において、不活性ガスとは活性を持たない、すなわち他の物質と反応しにくいガスをいい、例えば、希ガス（Ｈｅ、Ｎｅ、ＡｒおよびＸｅ等の第１８族元素）および窒素が挙げられる。
【００１８】
工程2に用いる不活性ガスは、Ｈｅ、Ｎｅ、ＡｒおよびＸｅが好ましい。前記プラズマ中の水の含有率（体積）は、０．０１〜１００ｐｐｍであり、１〜５０ｐｐｍがさらに好ましい。
【００１９】
フルオロカーボン膜の表面と、水および不活性ガスからなる混合ガスのプラズマを接触させる時間（工程２に要する時間）は、通常、０．０１〜３０分であり、０．１〜１０分が好ましく、０．５〜５分がさらに好ましい。
【００２０】
工程２を実施する圧力（処理圧力）は、水および不活性ガスからなる混合ガスのプラズマが発生する圧力でよい。通常、処理圧力は、チャンバーの排気条件と処理ガスの流量で制御される。
工程２を実施する温度（温度）は、通常２５〜４００℃であり、５０〜３００℃がさらに好ましい。
【００２１】
（半導体装置）
本発明の半導体装置は、本発明の絶縁膜の形成方法により形成された絶縁膜を有することを特徴とする。
本発明の半導体装置は密着性に優れた絶縁膜を有するため、信頼性が高い。
【実施例】
【００２２】
以下に、実施例を挙げて本発明を説明するが、本発明はこれらに限定されるものではない。なお、本実施例における％およびｐｐｍは、特に断りがない限り体積基準である。
【００２３】
（評価方法）
＜脱ガス量＞
絶縁膜の脱ガス量は、次の方法で測定する。絶縁膜を昇温脱離ガス測定装置により５０℃から４５０℃まで５℃／分で昇温し、脱離してくるガスを昇温脱離分析装置（電子科学社製  ＷＡ１０００ｓ）で測定する。得られた値を絶縁膜の単位面積当たりの量に換算して脱ガス量とする。
【００２４】
（実施例）
以下の方法により、比誘電率２.２のフルオロカーボン膜Ａを形成する。比誘電率は、水銀プローブ法（Ｆｏｕｒ  Ｄｉｍｅｎｓｉｏｎｓ社製、ＣＶｍａｐ９２）により測定される値である。
シリコンウエハを基板とし、プラズマＣＶＤ装置を用い、ヘキサフルオロ−２−ペンチン（日本ゼオン株式会社製、純度９９.９％以上、水分１０ｐｐｍ以下）を原料ガスとして、次の条件によりプラズマＣＶＤを行い、基板上に０.２μｍの厚さで成膜されたフルオロカーボン膜Ａを得る。
・ヘキサフルオロ−２−ペンチンの流量：４０ｓｃｃｍ
・アルゴンの流量：４００ｓｃｃｍ
・圧力：２５０ｍＴｏｒｒ（３３Ｐａ）
・ＲＦ出力（周波数１３．５６ＭＨｚ）：１５００Ｗ
・基板温度３５０℃
【００２５】
得られるフルオロカーボン膜Ａに、該プラズマＣＶＤ装置中で以下の条件で、水および不活性ガスからなる混合ガスのプラズマを接触させ、評価用絶縁膜を得る。
・混合ガス流量：４０ｓｃｃｍ
・圧力：５００ｍＴｏｒｒ（６７Ｐａ）
・基板温度：２５℃
・処理時間：０．５分
・ＲＦ出力（周波数１３．５６ＭＨｚ）：１０００Ｗ
【００２６】
（比較例）
比較例として、水および不活性ガスからなる混合ガスのプラズマを用いず、不活性ガスのみを接触させた外は実施例と同様にして評価用絶縁膜を得る。
【００２７】
実施例で得られる水および不活性ガスからなる混合ガスのプラズマと接触させた絶縁膜は、比較例のものと比較して脱ガス量の少ない結果が得られる。